(57)【特許請求の範囲】
【請求項１】
天部の面積が０．１〜４０ｍｍ2である山形のエンボスを規則的に多数有するエンボスセクションと、このエンボスセクション間にエンボスが形成されていない抜き柄セクションとを有する坪量が１０ｇ／ｍ2〜５０ｇ／ｍ2のシートが２枚重ね状態で接着され、前記シート相互の接着態様が次記（イ）または（ロ）であり、
（イ）一方のシートのエンボス凸部の天部と、他方のシートのエンボス凸部の天部とが接着剤により接着される
（ロ）一方のシートのエンボス凸部が他方のシートのエンボスの凹部内に嵌り込みかつその嵌り込み域において空間を残して嵌り込むように前記エンボス凸部の天部と前記エンボス凹部の底部とが接着剤により接着される、
前記抜き柄セクションは格子状に延在してエンボスセクションを区画し、
前記エンボスセクション面積に対するそのエンボスセクション内の前記接着部分の総面積が５〜３０％であり、
前記２枚重ねのシートの横方向の湿潤強度が縦方向の湿潤強度より弱く、かつその横方向の湿潤強度が１２０ｃＮ以上であることを特徴とする吸収性シート。
【発明の詳細な説明】
【０００１】
【発明の属する技術分野】
本発明は、ティッシュペーパー、トイレットペーパー、タオルペーパー、キッチンペーパー、化粧用紙などの２プライの吸収性シートに関する。
【０００２】
【従来の技術】
この種の吸収性シートでは、嵩高性と液の吸収性を高めるためにエンボス加工を施すことが汎用技術とされている。また、エンボスは拭き取り性をも向上させる機能がある。
【０００３】
エンボス加工の形態は、大別すると、たとえば特開昭６１−３３６２８号に示された「ネステッド」、特開昭５７−１９５４３０号に開示の「Tip to Tip」がある。
【０００４】
「Tip to Tip」は、図１に示すように、一方のシート１のエンボス凸部１Ａの天部と、他方のシート２のエンボス凸部２Ａの天部とが接着剤３により接着されるものである。
【０００５】
「ネステッド」は、図２に示すように、一方のシート１のエンボス凸部１Ａが他方のシート２のエンボスの凹部２Ｂ内に嵌り込み，かつその嵌り込み域において空間Ｈを残して嵌り込むようにエンボス凸部１Ａの天部とエンボス凹部２Ｂの底部とが接着剤３により接着されるものである。
【０００６】
現在わが国における「キッチンペーパー」用として市販のものにおいては、この２種類の形態が主流であるが、このほかに規則性を有しない「ランダム」タイプのものもある。
【０００７】
【発明が解決しようとする課題】
「キッチンペーパー」用として市販された場合、その用途は、天ぷらや揚げ物の油切り、野菜や魚の水切り、鍋やフライパンの汚れ拭き、レンジや換気扇の汚れ拭きの順である。
【０００８】
マーケット調査によれば、天ぷらや揚げ物の油切り用途において「キッチンペーパー」がべたつく、貼り付くなどの難点が指摘されている。
【０００９】
実際に、市販の各種「キッチンペーパー」について試験してみると、いずれもこの現象が確認される。しかし、この原因はエンボスパターンに由来するのか、紙質に由来するのか、あるいは他の要因によるのか原因が把握できないでいた。
【００１０】
したがって、本発明の主たる課題は、「キッチンペーパー」がべたつく、貼り付くなどの難点を解消した吸収性シートを提供することにある。
【００１１】
【課題を解決するための手段】
本発明者らは、天ぷらや揚げ物の油切り用途において「キッチンペーパー」がべたつく、貼り付くなどの原因について種々の角度から研究・調査したところ、天ぷらや揚げ物に含まれる水分が「ネステッド」や「Tip to Tip」のエンボス空間内に侵入するときに飽和状態となり、エンボスを崩し、崩れた部分が平坦化するために、天ぷらや揚げ物がべたつく、貼り付くなどの原因であることを知見した。かかる知見に基づき、上記課題を解決した本発明は次記のとおりである。
【００１２】
【００１３】
【００１４】
【００１５】
【００１６】
＜請求項１記載の発明＞
天部の面積が０．１〜４０ｍｍ2である山形のエンボスを規則的に多数有するエンボスセクションと、このエンボスセクション間にエンボスが形成されていない抜き柄セクションとを有する坪量が１０ｇ／ｍ2〜５０ｇ／ｍ2のシートが２枚重ね状態で接着され、前記シート相互の接着態様が次記（イ）または（ロ）であり、
（イ）一方のシートのエンボス凸部の天部と、他方のシートのエンボス凸部の天部とが接着剤により接着される
（ロ）一方のシートのエンボス凸部が他方のシートのエンボスの凹部内に嵌り込みかつその嵌り込み域において空間を残して嵌り込むように前記エンボス凸部の天部と前記エンボス凹部の底部とが接着剤により接着される、
前記抜き柄セクションは格子状に延在してエンボスセクションを区画し、
前記エンボスセクション面積に対するそのエンボスセクション内の前記接着部分の総面積が５〜３０％であり、
前記２枚重ねのシートの横方向の湿潤強度が縦方向の湿潤強度より弱く、かつその横方向の湿潤強度が１２０ｃＮ以上であることを特徴とする吸収性シート。
【００１７】
（作用効果）
（イ）の「Tip to Tip」による場合、凸部接着部と隣接する凸部接着部との間において空間を構成し、この空間を油分や水分の吸収及び保持空間とすることができる。（ロ）の「ネステッド」による場合、前記空間を油分や水分の吸収及び保持空間とすることができる。この種のペーパーは、横方向の湿潤強度が縦方向（マシン方向）の湿潤強度より弱いが、この横方向の湿潤強度を１２０ｃＮ以上としてある。現在市販の坪量が１０ｇ／ｍ2〜５０ｇ／ｍ2のシートの横方向の湿潤強度は、高くとも１００ｃＮ程度である。しかるに、本発明では横方向の湿潤強度を高めることにより、天ぷらや揚げ物に含まれる水分を吸収した場合において、エンボスが崩れることがなく、天ぷらや揚げ物がべたついたり、貼り付くことがない。また、汚れを拭き取る際にシートが破れることも防止できる。
さらに、エンボスの規則的配置部分全体面積に対する前記接着部分の総面積が５〜３０％（好適には９〜２５％）としたことにより、単位面積当たりの空間の割合が大きく、十分な油分や水分の吸収及び保持空間を確保できる。
そのうえ、エンボスが形成されていない抜き柄セクションを形成した。この抜き柄セクションを形成することで、水分や油分を吸収する際に、抜き柄セクションに沿って拡散を図ることができる。その結果、特に水分を抜き柄セクションに沿って速やかに拡散させつつ各エンボスによる吸収空間に吸収・保持できるので、すなわちシートの一部に水分を留まらせ過飽和状態にすることなく吸収・保持できるので、エンボスの崩れがなくなる。また、抜き柄セクションとして、六角形などの形状も考えられるが、拡散性効果は殆ど期待できない。これに対して、格子状とすることにより、その直線に沿って遠くまで拡散させることができ、拡散性に優れるものとなる。天部の面積が０．１〜４０ｍｍ2であり、接着部分の総面積が５〜３０％（好適には９〜２５％）であると、単位面積当たり小さな空間を多数形成したものとなり、吸収・保持空間率が高いものとなる。
【００１８】
【００１９】
また、現在市販の「キッチンペーパー」は、水の滴下試験を行なうと、水の拡散態様の周縁がほぼ円形に拡散するものである。しかるに、本発明において、格子状の抜き柄セクションと、エンボスセクションとに区画し、水の滴下試験において少なくとも周囲部分が抜き柄セクションに沿って枝状に拡散するように形成すると、吸収する水分を一部に留まらせ過飽和状態にすることなく、水分を抜き柄セクションに沿って速やかに拡散させつつ各エンボスによる吸収空間に吸収・保持できるので、エンボスの崩れがなくなる。
【００２０】
【発明の実施の形態】
以下本発明の実施の形態を図３〜図６を参照しながらさらに詳説する。
図示の実施の形態は、シート１と２とを２枚重ね状態で接着したもので、その坪量は１０ｇ／ｍ2〜５０ｇ／ｍ2とされている。その接着態様は、「Tip to Tip」形態としており、一方のシート１のエンボス凸部１Ａの天部と、他方のシート２のエンボス凸部２Ａの天部とが接着剤３により接着したものである。エンボスの形状は、実施の形態では裁切四角錐形としてあるが、裁切円錐形や、天部が平面形状で楕円や三角その他多角形などとすることができる。シート相互の接着のために天部は可能な限り平坦であるのが望ましい。天部の面積は０．１〜４０ｍｍ2、より好適には０．２５〜４．０ｍｍ2、最も望ましくは０．５〜２．０ｍｍ2である。
【００２１】
かかる山形のエンボスは図３に図示されているように規則的に多数形成され、エンボスセクションＸ，Ｘ…が形成されている。このエンボスセクションＸ，Ｘ…間に、エンボスが形成されていない、直線状の交差し一辺の長さが１．７３１ｍｍ〜５０ｍｍ、好適には１５ｍｍ〜５０ｍｍで、幅が０．８２４ｍｍ〜２０ｍｍ、好適には１．２ｍｍ〜５．０ｍｍの格子状の抜き柄セクションＹが形成されている。抜き柄セクションＹにおいてはシート１，２は接着されていない。
【００２２】
エンボスセクションＸの面積に対するそのエンボスセクションＸ内の接着剤３による接着部分の総面積は５〜３０％、好適には９〜２５％、最も望ましくは１０〜１４．５％である。
【００２３】
いずれにしても、２枚重ねのシートの横方向の湿潤強度は縦方向の湿潤強度より弱く、かつその横方向の湿潤強度が１２０ｃＮ以上、より好適には１５０ｃＮ以上とするのが望ましい。
【００２４】
横方向の湿潤強度を高めるためには、パルプ原料にカイメンなどの湿潤紙力増強剤を添加することや、パルプの種類を選択すること、パルプの叩解を強めることなどにより湿潤紙力剤の定着を高めることにより可能である。過度に横方向の湿潤強度を高めることは、シートの柔軟性などの阻害要因となるので、上限は５００ｃＮ、より好適には３５０ｃＮとするのが望ましい。縦方向の湿潤強度は適宜選定できるが、通常は横の湿潤紙力に対して１倍以上である。
【００２５】
シート相互の接着剤としては、ＰＶＡ、ＣＭＣ、ＭＣ、デンプンなどを使用できる。
【００２６】
続いて、本発明で規定する数値に関し補足説明すると、吸収性シートの坪量は「キッチンペーパー」用を考えると、１０ｇ／ｍ2〜５０ｇ／ｍ2とするのが望ましい。坪量が小さいとシートに皺が入り易くかつエンボスが崩れやすい。過度に坪量が大きいと柔軟性が低下する。
【００２７】
接着すべき天部の面積は０．１〜４０ｍｍ2、より好適には０．２５〜４．０ｍｍ2、最も望ましくは０．５〜２．０ｍｍ2であるが、天部の面積が過度に小さいとシート相互の接着強度が低下する。天部の面積が過度に大きいと、エンボスによる吸収空間の容積が小さくなり、吸収能力に低下に繋がる。これと関係して、エンボスセクションＸの面積に対するそのエンボスセクションＸ内の接着剤３による接着部分の総面積は５〜３０％、好適には９〜２５％、最も望ましくは１０〜１４．５％であるが、この面積率が小さいと、単位面積当たりの吸収空間の容積を大きくすることができるものの、シート相互の接着強度が低下する。面積率が大きいと、エンボスによる吸収空間の容積が小さくなり、吸収能力の低下に繋がる。
【００２８】
抜き柄セクションＹは、格子状である限り、正四角形の格子であるほか、長方形の格子や斜め格子形状であってもよい。格子の一辺の長さは１．７３１ｍｍ〜５０ｍｍ、好適には１５ｍｍ〜５０ｍｍで、幅が０．８２４ｍｍ〜２０ｍｍ、好適には１．２ｍｍ〜５．０ｍｍが望ましい。この格子長さが過度に短いと、エンボスセクションによる十分な吸収力が得られない。反対に、格子長さが過度に長いと、抜柄セクションによる平面方向への拡散が十分得られない。
【００２９】
また、格子幅が過度に短いと、抜柄の空間が小さく拡散前に抜き空間が液体により飽和してしまうため、吸収スピードが得られない。反対に、格子幅が過度に長いと、抜柄部のシート自体が貼りつくことで抜柄の空間が維持されず、拡散につながらない。
【００３０】
抜き柄セクションＹの面積はエンボスセクションＸの面積の１０〜５０％、特に２０〜３０％が望ましい。
【００３１】
（実験例）
現在わが国において「キッチンペーパー」用として市販されているものと、本発明の各種形態のものについて、主に水分の吸収性に関し比較を試みた。水分の吸収性に関しては、図７〜図１２に示す手順にて測定する。図７：（１）フラットなプレート１０を設置する。図８：（２）１００ｍｍ角の吸収性シート試料Ｓをプレート１０上に載せる。図９：（３）シート試料Ｓ上に１ｍｌ用のピペッター用チップ１１を立てる。図１０：（４）チップ１１内に２０℃、０．３ｍｌの水をピペット１２により注入滴下する。図１１：（５）水の滴下により水がシート試料Ｓに吸収され始めたと同時に時間測定を開始する。図１２：（６）水が完全にシート試料Ｓに吸収された時点で測定時間をストップする。この間の測定時間を吸収速度とする。また、水が完全にシート試料Ｓに吸収された時点の状態において、チップ１１を中心とする拡散距離ＤＬを実測する。
【００３２】
他方、上記実施の形態において、各種要素を種々変更し、滴下した吸水性などについて測定した。実験項目と結果を表１に示す。
【００３３】
【表１】
0004713718.tif 000002
【００３４】
他方、「拡散形状」の項目において、円形とは図１３に示すものであり、枝状とは図１４に示す形状である。
【００３５】
この結果によれば、本発明の吸収性シートは、エンボスの崩れ（潰れ）がなく、たとえば「キッチンペーパー」用に使用した場合、べたつく、貼り付くなどの難点がなくなる。また、使用中にシート相互が剥離することがなく、高い吸水性を示すものとなることが判る。
【００３６】
【発明の効果】
以上のとおり、本発明によれば、エンボスの崩れ（潰れ）がなく、たとえば「キッチンペーパー」用に使用した場合、べたつく、貼り付くなどの難点がなくなる。また、使用中にシート相互が剥離することがなく、高い吸水性を示すものとなるなどの利点がもたらされる。
【図面の簡単な説明】
【図１】  Tip to Tipの接合形態の説明図である。
【図２】  ネステッドの接合形態の説明図である。
【図３】  本発明のシートの平面図である。
【図４】  そのエンボス部に拡大平面図である。
【図５】  図４の５−５線矢視図である。
【図６】  図４の６−６線矢視図である。
【図７】  水分吸収性試験の第１段階の説明図である。
【図８】  第２段階の説明図である。
【図９】  第３段階の説明図である。
【図１０】  第４段階の説明図である。
【図１１】  第５段階の説明図である。
【図１２】  第６段階の説明図である。
【図１３】  従来例の拡散状況説明図である。
【図１４】  本発明シートにおける拡散状況説明図である。
【符号の説明】
１，２…シート、１Ａ，２Ａ…凸部、２Ｂ…凹部、３…接着剤、Ｘ…エンボスセクション、Ｙ…抜き柄セクション。
【図１】
0004713718.tif 000003
【図２】
0004713718.tif 000004
【図３】
0004713718.tif 000005
【図４】
0004713718.tif 000006
【図５】
0004713718.tif 000007
【図６】
0004713718.tif 000008
【図７】
0004713718.tif 000009
【図８】
0004713718.tif 000010
【図９】
0004713718.tif 000011
【図１０】
0004713718.tif 000012
【図１１】
0004713718.tif 000013
【図１２】
0004713718.tif 000014
【図１３】
0004713718.tif 000015
【図１４】
0004713718.tif 000016